(57)【特許請求の範囲】
【請求項１】
（Ａ）芳香族ポリカーボネート樹脂（Ａ成分）１００重量部、
（Ｂ）パーフルオロアルカンスルホン酸アルカリ塩（Ｂ成分）０．００５〜０．５重量部、
（Ｃ）下記式（１）で表されるハロゲン化トリアリールホスフェート（Ｃ成分）０．０１〜６重量部、
【化１】
0004639187.tif 000013
式（１）中、Ａｒ１、Ａｒ２およびＡｒ３は同一または異なる芳香族基であり、該芳香族基には少なくとも１個のハロゲン原子が置換されている、
（Ｄ）下記式（２）で表される芳香族スルホン酸金属塩、下記式（３）で表される芳香族スルホン酸金属塩またはこれらの混合物（Ｄ成分）０．０５〜２重量部
【化２】
0004639187.tif 000014
式（２）および（３）中、Ｍ１、Ｍ２およびＭ３は同一または異なり、アルカリ金属またはアルカリ土類金属であり、ｌ、ｍおよびｎはそれぞれ１または２である、並びに
（Ｅ）脂肪族多価アルコールと脂肪族カルボン酸とのフルエステル（Ｅ成分）０．００５〜２重量部、
からなる難燃性樹脂組成物。
【請求項２】
Ｄ成分が、下記式（２−１）で表される芳香族スルホン酸カリウム塩と、下記式（３−１）で表される芳香族スルホン酸カリウム塩との混合物であり、これらの重量比｛（２−１）／（３−１）｝が５０／５０〜９０／１０である請求項１記載の組成物。
【化３】
0004639187.tif 000015
【請求項３】
Ｅ成分のフルエステルが、３〜８価の炭素数３〜３０の脂肪族アルコールと、炭素数５〜３０の脂肪族カルボン酸とのフルエステルである請求項１記載の組成物。
【請求項４】
Ｅ成分のフルエステルが、４〜８価の炭素数５〜３０の脂肪族アルコールと、炭素数１０〜２２の脂肪族カルボン酸とのフルエステルである請求項１記載の組成物。
【請求項５】
Ｅ成分の酸価が４〜２０である請求項４記載の組成物。
【請求項６】
Ｅ成分中の脂肪族カルボン酸は、パルミチン酸成分とステアリン酸成分とを含み、そのガスクロマトグラフ−質量分析法（ＧＣ／ＭＳ法）におけるピーク面積において、パルミチン酸成分の面積（Ｓｐ）とステアリン酸成分の面積（Ｓｓ）との合計が全脂肪族カルボン酸成分中８０％以上であり、かつ両者の面積比（Ｓｓ／Ｓｐ）が１．３〜３０である請求項１記載の組成物。
【請求項７】
Ｅ成分は、ＴＧＡ（熱重量解析）における５％重量減少温度が２５０〜３６０℃である請求項１記載の組成物。
【請求項８】
Ａ成分１００重量部に対し、さらに脂肪族モノアルコールと脂肪族カルボン酸とのエステル０．００２〜０．９重量部を含有する請求項１記載の組成物。
【請求項９】
Ａ成分１００重量部に対し、さらにリン系安定剤（Ｆ成分）０．０１〜２重量部を含有する請求項１記載の組成物。
【請求項１０】
Ｆ成分が、テトラキス−２，４−ジ−ｔ−ブチルフェニル−４，４’−ビフェニレンジホスホナイトである請求項９記載の組成物。
【請求項１１】
Ａ成分１００重量部に対し、さらに紫外線吸収剤（Ｇ成分）０．０００５〜３重量部を含有する請求項１記載の組成物。
【発明の詳細な説明】
【技術分野】
【０００１】
本発明は芳香族ポリカーボネート樹脂を含有する樹脂組成物に関する。更に詳しくは、難燃性、熱安定性に優れ、成形加工時の離型性に優れた樹脂組成物に関する。本発明の樹脂組成物は、弱電機器（電話機、ＦＡＸ等の通信機器）の部品、電気機器外装部品、具体的にはモジュラージャックや電気メーターカバー等に好適に使用される。
【背景技術】
【０００２】
芳香族ポリカーボネート樹脂は多くの優れた特性を有し、広い分野で使用されている。しかしながら、芳香族ポリカーボネート樹脂は可燃性であり、用途によっては厳しい難燃性が要求されている。芳香族ポリカーボネート樹脂を難燃化する方法として、有機ハロゲン化合物を配合する方法が知られている。
例えば、特許文献１にはテトラブロモビスフェノールＡのポリカーボネートオリゴマーをブロム濃度で５〜１５重量％になるように配合する方法が提案されている。特許文献２にはテトラブロモビスフェノールＡとビスフェノールＡの共重合ポリカーボネートをブロム濃度で５〜９重量％になるように配合する方法が提案されている。しかしながら、かかるブロム系難燃剤を配合して得られる難燃性樹脂組成物を成形加工すると、成形機や加工機が腐食し易く、この腐食はブロム濃度が大きくなる程、激しくなるという問題がある。
また、芳香族ポリカーボネート樹脂に非ハロゲン型難燃剤を配合する方法が知られている。特許文献３にはパーフルオロアルカンスルホン酸カリウム（Ｂ成分）を配合する方法が提案されている。この方法によれば有毒ガスの発生は少なくなるが、充分な難燃性を示す量のＢ成分を配合すると樹脂組成物の熱安定性が低下する。またＢ成分は発泡し易くその使用量は出来るだけ少なくする必要がある。
これらの問題を解決するために、特許文献４には、芳香族ポリカーボネート樹脂（Ａ成分）に、パーフルオロアルカンスルホン酸アルカリ塩（Ｂ成分）、ハロゲン化トリアリールホスフェート（Ｃ成分）を配合した樹脂組成物が開示されている。該樹脂組成物は、優れた難燃性と成形機の腐食防止を達成することが示されている。特許文献４に記載の発明によれば、難燃性を維持しながらパーフルオロアルカンスルホン酸カリウム（Ｂ成分）の量を少なくすることが出来る。しかしながら、該樹脂組成物は、離型剤が添加されていても射出成形時の離型性が十分でなく、成形品の生産効率が低下するという問題がある。また離型剤の種類、含有量によって、熱安定性や衝撃性等の機械的強度が低下するという問題がある。そのため、特許文献４に記載の発明においても、樹脂組成物の難燃性、離型性、熱安定性および機械的強度を良好に保持するには改良の余地がある。
【先行技術文献】
【特許文献】
【０００３】
【特許文献１】特公昭４７−０４４５３７号公報
【特許文献２】特公昭４７−０２４６６０号公報
【特許文献３】特公昭４７−０４０４４５号公報
【特許文献４】特開平０７−０４１６５３号公報
【発明の概要】
【発明が解決しようとする課題】
【０００４】
本発明は、良好な難燃性を有し、熱安定性に優れた樹脂組成物を提供することを目的とする。
本発明は、成形加工時の離型性に優れ、その際成形機や加工機の腐食が極めて少ない樹脂組成物を提供することを目的とする。
本発明は、芳香族ポリカーボネート樹脂の優れた衝撃性等の機械的強度を保持しつつ、難燃性、熱安定性、離型性の良好な樹脂組成物を提供することを目的とする。
本発明者らは、上記目的を達成せんとして鋭意研究を行った結果、離型剤（Ｅ成分）を含有する芳香族ポリカーボネート樹脂（Ａ成分）に、難燃剤として、パーフルオロアルカンスルホン酸アルカリ塩（Ｂ成分）、ハロゲン化トリアリールホスフェート（Ｃ成分）および特定の芳香族スルホン酸金属塩（Ｄ成分）の３成分を配合すると、Ｂ成分およびＣ成分の使用量を少くしても、優れた難燃性を付与すると共に、離型性に優れ且つ良好な熱安定性を有する樹脂組成物が得られることを見出し、本発明を完成するに至った。
【課題を解決するための手段】
【０００５】
すなわち、本発明は、（Ａ）芳香族ポリカーボネート樹脂（Ａ成分）１００重量部、
（Ｂ）パーフルオロアルカンスルホン酸アルカリ塩（Ｂ成分）０．００５〜０．５重量部、
（Ｃ）下記式（１）で表されるハロゲン化トリアリールホスフェート（Ｃ成分）０．０１〜６重量部、
【０００６】
【化１】
0004639187.tif 000002
【０００７】
式（１）中、Ａｒ１、Ａｒ２およびＡｒ３は同一または異なる芳香族基であり、該芳香族基には少なくとも１個のハロゲン原子が置換されている、
（Ｄ）下記式（２）で表される芳香族スルホン酸金属塩、下記式（３）で表される芳香族スルホン酸金属塩またはこれらの混合物（Ｄ成分）０．０５〜２重量部
【０００８】
【化２】
0004639187.tif 000003
【０００９】
式（２）および（３）中、Ｍ１、Ｍ２およびＭ３は同一または異なり、アルカリ金属またはアルカリ土類金属であり、ｌ、ｍおよびｎはそれぞれ１または２である、並びに
（Ｅ）脂肪族多価アルコールと脂肪族カルボン酸とのフルエステル（Ｅ成分）０．００５〜２重量部、
からなる難燃性樹脂組成物である。
【発明の効果】
【００１０】
本発明の樹脂組成物は、極めて少量の難燃剤の使用により難燃性に優れ、芳香族ポリカーボネート樹脂本来の優れた物性を保持し、さらに優れた熱安定性や離型性を有するので、その奏する工業的効果は格別のものである。
【発明を実施するための形態】
【００１１】
（芳香族ポリカーボネート樹脂：Ａ成分）
Ａ成分の芳香族ポリカーボネート樹脂は、二価フェノールとカーボネート前駆体とを溶液重合法または溶融重合法で反応させて得ることができる。二価フェノールとしては、例えば２，２−ビス（４−ヒドロキシフェニル）プロパン（以下ビスフェノールＡという）、ビス（４−ヒドロキシフェニル）メタン、２，２−ビス（４−ヒドロキシ−３，５−ジメチルフェニル）プロパン、２，２−ビス（４−ヒドロキシ−３−メチルフェニル）プロパン、１，１−ビス（４−ヒドロキシフェニル）シクロヘキサン、ビス（４−ヒドロキシフェニル）サルファイド、ビス（４−ヒドロキシフェニル）スルホン等およびその芳香環に例えばアルキル基、アリール基等が置換されたものがあげられ、これらは単独で使用してもまたは二種以上併用してもよい。なかでもビスフェノールＡが好ましい。
【００１２】
また、カーボネート前駆体としてはカルボニルハライド、ジアリールカーボネート、ハロホルメ−ト等があげられ、具体的にはホスゲン、ジフェニルカーボネート、二価フェノールのジハロホルメート等があげられる。
かかる芳香族ポリカーボネート樹脂を製造するに際し、必要に応じて適当な分子量調節剤、反応を促進するための触媒等を使用することができる。
芳香族ポリカーボネート樹脂の分子量は特に制限されないが、粘度平均分子量で表して通常１０，０００〜５０，０００、好ましくは１５，０００〜４０，０００である。ここで、ポリカーボネート樹脂の粘度平均分子量（Ｍ）は塩化メチレン１００ｍｌにポリカーボネート樹脂０．７ｇを２０℃で溶解した溶液から求めた比粘度（ηｓｐ）を次式に挿入して求めたものである。
ηｓｐ／ｃ＝［η］＋０．４５×［η］２ｃ（但し［η］は極限粘度）
［η］＝１．２３×１０−４Ｍ０．８３
ｃ＝０．７
また、芳香族ポリカーボネート樹脂は、多官能性化合物を共重合した分岐ポリカーボネート樹脂や芳香族または脂肪族の二官能性カルボン酸を共重合したポリエステルカーボネート樹脂であってもよく、二種以上の芳香族ポリカーボネート樹脂の混合物であってもよい。例えば通常の分子量の芳香族ポリカーボネート樹脂と粘度平均分子量５０，０００以上の超高分子量の芳香族ポリカーボネート樹脂の混合物であってもよい。
【００１３】
（パーフルオロアルカンスルホン酸アルカリ塩：Ｂ成分）
Ｂ成分は、パーフルオロアルカンスルホン酸アルカリ塩である。好ましいパーフルオロアルカンスルホン酸アルカリ塩は炭素数１〜８でその炭化水素基の全ての炭素がフッ素化されたアルキル基を有するものである。アルカリ塩とは、アルカリ金属やアルカリ土類金属の塩であり、特にカリウム塩やナトリウム塩が好ましい。
具体例としてはパーフルオロブタンスルホン酸カリウム、パーフルオロブタンスルホン酸ナトリウム、パーフルオロオクタンスルホン酸カリウム、パーフルオロオクタンスルホン酸ナトリウム等が挙げられ、特にパーフルオロブタンスルホン酸カリウムが好ましい。
Ｂ成分の含有量はあまりに少ないと後述するハロゲン化トリアリールホスフェート（Ｃ成分）および芳香族スルホン酸金属塩（Ｄ成分）を併用しても充分な難燃効果が得られ難くなり、あまりに多くすると得られる樹脂組成物の熱安定性および衝撃性が低下し、さらに難燃性も低下するようになる。従ってＢ成分の含有量は、Ａ成分１００重量部に対して０．００５〜０．５重量部、好ましくは０．００５〜０．２重量部の範囲である。この範囲であれば、透明な樹脂組成物が得られる。
【００１４】
（ハロゲン化トリアリールホスフェート：Ｃ成分）
Ｃ成分は、下記式（１）で表されるハロゲン化トリアリールホスフェートである。
【００１５】
【化３】
0004639187.tif 000004
【００１６】
式（１）中、Ａｒ１、Ａｒ２およびＡｒ３は同一または異なる芳香族基であり、該芳香族基には少なくとも１個のハロゲン原子が置換されている。芳香族基として、フェニル基、ナフチル基などが挙げられる。ハロゲン原子として、臭素原子、塩素原子などが挙げられる。式（１）中の芳香族基にはハロゲン原子以外にアルキル基、アリール基、アラルキル基、アリールオキシ基が置換されていてもよい。Ｃ成分の具体例として、トリス（２，４，６−トリブロモフェニル）ホスフェートが挙げられる。
【００１７】
Ｃ成分は、不純物としての塩類やリン酸エステルハライド類を極力少くしたものが好ましい。これらの不純物が多いと、得られる樹脂組成物に濁りが生じて透明性が低下したり、耐熱性の悪化により溶融成形時に色相が悪化するようになる。
なお、不純物としての塩類とは、例えば塩化ナトリウムや塩化カルシウム等のアルカリ金属やアルカリ土類金属のハライド類、リン酸ナトリウムやリン酸カルシウム等のリン酸のアルカリ金属やアルカリ土類金属の塩類および部分リン酸フェニルエステルのアルカリ金属やアルカリ土類金属の塩類があげられる。リン酸エステルハライド類としてはリン酸モノフェニルエステルやリン酸ジフェニルエステルのハライド類があげられる。
市販のハロゲン化トリアリールホスフェートには上記不純物が多く含まれ、かかるホスフェートを使用する場合には、再結晶などでその純度を高める必要がある。
Ｃ成分の含有量は、Ａ成分１００重量部に対し０．０１〜６重量部の範囲であり、好ましくは０．０１〜３重量部の範囲である。Ｃ成分の含有量が０．０１重量部未満では樹脂組成物に充分な難燃性を付与することができず、６重量部を越えると得られる樹脂組成物の熱安定性が低下し色相に劣り、また衝撃性等の機械的特性を損なうようになる。さらに難燃性も低下する。特に成形機や加工機の腐食を抑制したいときは０．０１〜２重量部が好ましく、０．０１〜１重量部がより好ましい。
【００１８】
（芳香族スルホン酸金属塩：Ｄ成分）
Ｄ成分は、下記式（２）で表される芳香族スルホン酸金属塩、下記式（３）で表される芳香族スルホン酸金属塩またはこれらの混合物である。
【００１９】
【化４】
0004639187.tif 000005
【００２０】
式（２）および（３）中、Ｍ１、Ｍ２およびＭ３は同一または異なり、アルカリ金属またはアルカリ土類金属であり、ｌ、ｍおよびｎはそれぞれ１または２である。アルカリ金属として、ナトリウム、カリウムなどが挙げられる。アルカリ土類金属として、マグネシウム、カルシウムなどが挙げられる。
Ｄ成分の具体例として、ナトリウムジフェニルスルホン−３−スルフォネート、カリウムジフェニルスルホン−３−スルフォネート、ナトリウムジフェニルスルホン−３，３’−ジスルフォネート、カリウムジフェニルスルホン−３，３’−ジスルフォネート等が挙げられ、なかでもカリウムジフェニルスルホン−３−スルフォネート、カリウムジフェニルスルホン−３，３’−ジスルフォネートが好ましい。
式（２）で表される芳香族スルホン酸金属塩と式（３）で表される芳香族スルホン酸金属塩の混合物の場合、その割合は重量比｛式（２）／式（３）｝で、好ましくは１０／９０〜９０／１０、より好ましくは３０／７０〜９０／１０、さらに好ましくは５０／５０〜９０／１０の範囲である。
Ｄ成分が、下記式（２−１）で表される芳香族スルホン酸カリウム塩と、下記式（３−１）で表される芳香族スルホン酸カリウム塩との混合物であり、これらの重量比｛（２−１）／（３−１）｝が５０／５０〜９０／１０であることが好ましい。
【００２１】
【化５】
0004639187.tif 000006
【００２２】
特に、カリウムジフェニルスルホン−３−スルフォネート（化合物２Ｋ）とカリウムジフェニルスルホン−３，３’−ジスルフォネート（化合物３Ｋ）は併用して使用することが好ましく、その割合は重量比（化合物２Ｋ／化合物３Ｋ）で，好ましくは１０／９０〜９０／１０、より好ましくは３０／７０〜９０／１０、さらに好ましくは５０／５０〜９０／１０の範囲である。
Ｄ成分の含有量は、Ａ成分１００重量部に対し０．０５〜２重量部の範囲であり、好ましくは０．０５〜１重量部の範囲である。Ｄ成分の含有量が少なすぎると樹脂組成物に充分な難燃性および離型性を付与することができず、多すぎると得られる樹脂組成物の熱安定性が低下し、また衝撃性等の機械的特性を損なうようになる。さらに難燃性も低下する。特に成形機や加工機の腐食を抑制したいときは０．０５〜０．５重量部が好ましく、０．０５〜０．３重量部がより好ましい。
また、本発明の樹脂組成物に、さらに難燃性を向上させるためフッ素系樹脂をＡ成分１００重量部に対し０．００５〜１重量部配合することができる。フッ素系樹脂として、ポリテトラフロロエチレン、テトラフロロエチレン−ヘキサフロロプロピレン共重合体、テトラフロロエチレン−パーフロロアルキルビニルエーテル共重合体、テトラフロロエチレン−エチレン共重合体、ポリクロロトリフロロエチレン、ポリフッ化ビニリデン、ポリフッ化ビニル、フッ化ビニリデン−ヘキサフロロプロピレン共重合体等が挙げられる。フッ素系樹脂を配合することによって燃焼時のドリップを防止し、難燃性をより向上させることができる。
【００２３】
（脂肪族多価アルコールと脂肪族カルボン酸とのフルエステル：Ｅ成分）
Ｅ成分の離型剤は、脂肪族多価アルコールと脂肪族カルボン酸とのフルエステルである。かかるＥ成分を使用することにより樹脂組成物の離型性および熱安定性が向上する。本発明でフルエステルとは、そのエステル化率が必ずしも１００％である必要はなく、８０％以上であればよく、好ましくは８５％以上である。
脂肪族多価アルコールの価数（水酸基数）は、好ましくは３〜８、より好ましくは４〜８、さらに好ましくは４〜６である。炭素原子数は、好ましくは３〜３０、より好ましくは５〜３０、さらに好ましくは５〜２０である。脂肪族多価アルコ−ルは、炭素鎖中にエーテル結合を含んでいてもよい。
脂肪族多価アルコールの具体例としては、グリセリン、ペンタエリスリトール、ジペンタエリスリトール、トリペンタエリスリトール、ポリグリセロール（トリグリセロール〜ヘキサグリセロール）、ジトリメチロールプロパン、キシリトール、ソルビトール、およびマンニトールなどが挙げられる。中でもグリセリン、ペンタエリスリトールおよびジペンタエリスリトールが好ましく、特にペンタエリスリトールが好ましい。
【００２４】
脂肪族カルボン酸の炭素原子数は、好ましくは５〜３０、より好ましくは１０〜２２、さらに好ましくは１４〜２０である。
脂肪族カルボン酸の具体例としては、デカン酸、ウンデカン酸、ドデカン酸、トリデカン酸、テトラデカン酸、ペンタデカン酸、ヘキサデカン酸（パルミチン酸）、ヘプタデカン酸、オクタデカン酸（ステアリン酸）、ノナデカン酸、イコサン酸、およびドコサン酸などの飽和脂肪族カルボン酸、並びにパルミトレイン酸、オレイン酸、リノール酸、リノレン酸、エイコセン酸、エイコサペンタエン酸、およびセトレイン酸などの不飽和脂肪族カルボン酸を挙げることができる。脂肪族カルボン酸は、飽和脂肪族カルボン酸が好ましく、炭素原子数１４〜２０であるものが好ましい。特にステアリン酸およびパルミチン酸が好ましい。
Ｅ成分は、３〜８価の炭素数３〜３０の脂肪族アルコールと炭素数５〜３０の脂肪族カルボン酸とのフルエステルであることが好ましい。より好ましくは３〜８価の炭素数３〜３０の脂肪族アルコールと炭素数１０〜２２の脂肪族カルボン酸とのフルエステルである。またＥ成分は、４〜８価の炭素数５〜３０の脂肪族アルコールと、炭素数１０〜２２の脂肪族カルボン酸とのフルエステルであることが好ましい。
【００２５】
Ｅ成分の酸価は、４〜２０であることが好ましい。Ｅ成分の酸価が４〜２０の範囲であると、離型性とともに、熱安定性に優れた樹脂組成物を得ることができる。酸価は４〜１８の範囲がより好ましく、５〜１５の範囲がさらに好ましい。酸価を発現する主成分は、脂肪酸エステル中に含まれる遊離の脂肪族カルボン酸（以下単に遊離脂肪酸と称する場合がある）であり、したがって本発明で使用するＥ成分中には、遊離脂肪酸などの酸成分がその酸価に対応する量存在する。
ここで酸価は試料１ｇ中に含まれる遊離脂肪酸などを中和するのに必要とする水酸化カリウムのｍｇ数であり、ＪＩＳ  Ｋ  ００７０に規定された方法により求めることができる。Ｅ成分は、４〜８価の炭素数５〜３０の脂肪族アルコールと、炭素数１０〜２２の脂肪族カルボン酸とのフルエステルであり、かつ酸価が４〜２０であることが好ましい。
酸価が４〜２０のフルエステルが、離型力の低減（離型性の向上）、熱安定性の改善を可能とする理由は明らかではないが次のように考えられる。酸価によって測定される対象は主として未反応の遊離カルボン酸であり、これはその比較的低い分子量を原因として成形加工時にガス化し易く、上記と同様成形品表面への偏斥が生じ、離型性の向上に寄与すると考えられる。当然揮発分がある程度増加することになるが、これらは、その割合が比較的少量であり、かつ離型時に金型側に残留する割合が少ないことから金型付着物生成が増加しないものと考えられる。
【００２６】
また、Ｅ成分は、そのＴＧＡ（熱重量解析）測定における５％重量減少温度（以下、単に“重量減少温度”と称する場合がある）が２５０〜３６０℃を満足することが好ましい。
重量減少温度が２５０〜３６０℃を満足する場合には、離型性、熱安定性に優れ、変色や割れ耐性に優れた樹脂組成物が得られる。重量減少温度の範囲は２８０〜３６０℃の範囲がより好ましく、３００〜３５０℃の範囲がさらに好ましく、３１０〜３４０℃の範囲が特に好ましい。
重量減少温度は、ＴＧＡ測定装置において窒素ガス雰囲気中における２３℃から２０℃／分の昇温速度で６００℃まで昇温する測定条件において５％の重量減少が認められる温度として求められる。
酸価と重量減少温度とはある程度の相関を有している。例えば同一種の脂肪酸フルエステルで比較すれば、酸価が高くなるほど重量減少温度は低下することになる。Ｅ成分は実質的にフルエステルで構成されていることにより、ポリカーボネート分子間の滑り性を向上させる。これにより金型内部の樹脂流動が複雑となる場合にも、樹脂流動はスムースなものとなり、かかる効果が勝ることにより成形品内部の歪みが低減されるものと考えられる。すなわち分子間の摩擦力が高い場合には、局所的に生じた不均一な摩擦力が樹脂の流動を乱すが、全体の摩擦力が低い場合にはその影響が出にくいものと予想される。さらに揮発分の割合が適度であり、分解ガスのような連鎖的に増加する成分でないことも樹脂流動の乱れによる歪みが増加しない理由ではないかと推測される。
【００２７】
また、Ｅ成分は、それ自身良好な耐薬品性を有し、ポリカーボネート樹脂への攻撃性は弱い。これにより成形品の割れ耐性が改善されると考えられる。また、ポリカーボネート樹脂への攻撃性を低下させ、ポリカーボネート樹脂の劣化を抑制する効果は後述するリン系安定剤（Ｆ成分）と併用することでより効果的になると考えられる。
Ｅ成分は、エステル化合物自体のみならず、該化合物と遊離の脂肪族カルボン酸との混合物をも包含する。さらに上記の如く酸価や重量減少温度の値が遊離脂肪族カルボン酸の割合によって変化することを利用して、低い酸価または高い重量減少温度を有するフルエステルに、別途脂肪族カルボン酸を添加して、目的とする酸価や重量減少温度を有する脂肪酸エステルを調製することも可能である。同様に酸価や重量減少温度の異なる２種以上の脂肪酸エステルを混合して本発明の条件を満足するフルエステルを調製することも可能である。
Ｅ成分の製造方法は、特に限定されるものではなく、従来公知の各種方法を利用することができる。理論当量の脂肪族多価アルコールと脂肪族カルボン酸とを十分な時間をかけて反応を完全に完結するよりも、脂肪族多価アルコールに対してやや過剰の脂肪族カルボン酸を反応させ、比較的早い段階で反応を終了することが好ましい。
【００２８】
反応触媒としては、例えば水酸化ナトリウム、水酸化カリウム、水酸化バリウム、水酸化カルシウム、酸化カルシウム、酸化バリウム、酸化マグネシウム、酸化亜鉛、炭酸ナトリウム、炭酸カリウム、並びに２−エチルヘキシル錫などの有機錫化合物が挙げられる。
ステアリン酸やパルミチン酸などの脂肪族カルボン酸は、通常、動物性油脂（牛脂および豚脂など）や植物性油脂（パーム油など）などの天然油脂類から製造される。したがってステアリン酸などの脂肪族カルボン酸は、通常、炭素原子数の異なる他のカルボン酸成分を含む混合物である。Ｅ成分の製造においてもかかる天然油脂類から製造され、他のカルボン酸成分を含む混合物の形態からなるステアリン酸やパルミチン酸が好ましく使用される。かかる混合物における各成分の組成割合の好ましい態様は次のとおりである。
すなわち、Ｅ成分中のフルエステルを構成する脂肪族カルボン酸は、パルミチン酸成分とステアリン酸成分とを含み、その熱分解メチル化ＧＣ／ＭＳ（ガスクロマト−質量分析）法におけるピーク面積において、パルミチン酸成分の面積（Ｓｐ）とステアリン酸成分の面積（Ｓｓ）との合計が全脂肪族カルボン酸中８０％以上であり、かつ両者の面積比（Ｓｓ／Ｓｐ）が１．３〜３０であるものが好ましい。
【００２９】
ここで熱分解メチル化ＧＣ／ＭＳ法とは、パイロフィル上において試料である脂肪酸フルエステルと反応試剤である水酸化メチルアンモニウムを反応させて脂肪酸フルエステルを分解すると共に脂肪酸のメチルエステル誘導体を生成させ、かかる誘導体に対してＧＣ／ＭＳ測定を行う方法である。
かかるＳｐおよびＳｓの合計は、全脂肪族カルボン酸成分中８５％以上が好ましく、９０％以上がより好ましく、９１％以上がさらに好ましい。また一方で上記のＳｐおよびＳｓの合計は１００％とすることも可能であるが、製造コストなどの観点から９８％以下が好ましく、９６％以下がより好ましい。また上記の面積比（Ｓｓ／Ｓｐ）は、１．３〜３０の範囲が好ましい。１．３〜１０の範囲がより好ましく、１．３〜４の範囲がさらに好ましく、１．３〜３の範囲が特に好ましい。なお、これらの混合比率は単独の脂肪族カルボン酸で満足する必要はなく、２種以上の脂肪族カルボン酸を混合することにより満足するものであってもよい。
また、上記の混合比率を満足する脂肪族カルボン酸の原料となる油脂としては、例えば牛脂および豚脂などの動物性油脂、並びにアマニ油、サフラワー油、ヒマワリ油、大豆油、トウモロコシ油、落花生油、綿実油、ゴマ油、およびオリーブ油などの植物性油脂を挙げることができる。上記の中でもステアリン酸をより多く含む点で動物性油脂が好ましく、さらに牛脂がより好ましい。さらに牛脂の中でもステアリン酸およびパルミチン酸などの飽和成分を多く含むオレオステアリンが好ましい。
【００３０】
Ｅ成分の水酸基価は、熱安定性および離型力低減の点からは低いことが好ましく、一方あまりに低いことは製造時間の増大によりコストが増大するため好ましくない。Ｅ成分の水酸基価は、０．１〜３０の範囲が適切であり、１〜３０の範囲が好ましく、２〜２０の範囲がより好ましい。ここで水酸基価は試料１ｇをアセチル化させたとき、水酸基と結合した酢酸を中和するのに必要とする水酸化カリウムのｍｇ数であり、ＪＩＳ  Ｋ  ００７０に規定された方法により求めることができる。
Ｅ成分のヨウ素価は、熱安定性の点から低いことが好ましい。該Ｅ成分のヨウ素価は１０以下が好ましく、１以下がより好ましい。かかるヨウ素価は試料１００ｇにハロゲンを反応させたとき、結合するハロゲンの量をヨウ素のｇ数に換算した量であり、ＪＩＳ  Ｋ  ００７０に規定された方法により求めることができる。
Ｅ成分の配合量は、Ａ成分１００重量部に対して０．００５〜２重量部であり、０．０１〜１重量部が好ましく、０．０５〜０．５重量部がより好ましい。Ｅ成分が少なすぎる場合には離型性の改善が十分でなく、割れ耐性も低下する。一方、Ｅ成分が多すぎる場合には成形品の透明性を損ない、熱安定性の低下によって割れ耐性も逆に低下する場合がある。
【００３１】
（リン系安定剤：Ｆ成分）
本発明の樹脂組成物は、さらに熱安定性を向上させるためリン系安定剤（Ｆ成分）を含有することが好ましい。
リン系安定剤（Ｆ成分）としては、亜リン酸、リン酸、亜ホスホン酸、ホスホン酸およびこれらのエステル等が挙げられ、具体的には、トリフェニルホスファイト、トリス（ノニルフェニル）ホスファイト、トリス（２，４−ジ−ｔｅｒｔ−ブチルフェニル）ホスファイト、トリス（２，６−ジ−ｔｅｒｔ−ブチルフェニル）ホスファイト、トリデシルホスファイト、トリオクチルホスファイト、トリオクタデシルホスファイト、ジデシルモノフェニルホスファイト、ジオクチルモノフェニルホスファイト、ジイソプロピルモノフェニルホスファイト、モノブチルジフェニルホスファイト、モノデシルジフェニルホスファイト、モノオクチルジフェニルホスファイト、ビス（２，６−ジ−ｔｅｒｔ−ブチル−４−メチルフェニル）ペンタエリスリトールジホスファイト、２，２−メチレンビス（４，６−ジ−ｔｅｒｔ−ブチルフェニル）オクチルホスファイト、ビス（ノニルフェニル）ペンタエリスリトールジホスファイト、ビス（２，４−ジ−ｔｅｒｔ−ブチルフェニル）ペンタエリスリトールジホスファイト、ジステアリルペンタエリスリトールジホスファイトなどのホスファイト系化合物が挙げられる。
【００３２】
また、トリブチルホスフェート、トリエチルホスフェート、トリメチルホスフェート、トリフェニルホスフェート、ジフェニルモノオルソキセニルホスフェート、ジブチルホスフェート、ジオクチルホスフェート、ジイソプロピルホスフェート、ベンゼンホスホン酸ジメチル、ベンゼンホスホン酸ジエチル、ベンゼンホスホン酸ジプロピル、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイト等が挙げられる。
なかでも、トリス（２，４−ジ−ｔｅｒｔ−ブチルフェニル）ホスファイト、トリス（２，６−ジ−ｔｅｒｔ−ブチルフェニル）ホスファイト、テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、テトラキス（２，４−ジ−ｔｅｒｔ−ブチルフェニル）−３，３’−ビフェニレンジホスホナイト、ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトが好ましく、特に好ましくはテトラキス（２，４−ジ−ｔｅｒｔ−ブチルフェニル）−４，４’−ビフェニレンジホスホナイトである。
Ｆ成分の使用量はＡ成分１００重量部に対し０．０１〜２重量部の範囲が好ましく、０．０１〜１重量部の範囲がより好ましく、０．０１〜０．５重量部の範囲がさらに好ましい。この使用量が上記範囲内であると樹脂組成物に充分な熱安定性を付与し、樹脂組成物の衝撃性等の機械的特性も良好である。
【００３３】
（紫外線吸収剤：Ｇ成分）
本発明の樹脂組成物は、紫外線吸収剤（Ｇ成分）を含有していてもよい。Ｇ成分としてはベンゾフェノン系化合物、ベンゾトリアゾール系化合物、ヒドロキシフェニルトリアジン系化合物および環状イミノエステル系化合物からなる群より選ばれた少なくとも１種の紫外線吸収剤が好ましい。
ベンゾフェノン系化合物として、具体的には、２，４−ジヒドロキシベンゾフェノン、２−ヒドロキシ−４−メトキシベンゾフェノン、２−ヒドロキシ−４−オクトキシベンゾフェノン、２−ヒドロキシ−４−ベンジロキシベンゾフェノン、２−ヒドロキシ−４−メトキシ−５−スルホキシベンゾフェノン、２−ヒドロキシ−４−メトキシ−５−スルホキシトリハイドライドレイトベンゾフェノン、２，２’−ジヒドロキシ−４−メトキシベンゾフェノン、２，２’，４，４’−テトラヒドロキシベンゾフェノン、２，２’−ジヒドロキシ−４，４’−ジメトキシベンゾフェノン、２，２’−ジヒドロキシ−４，４’−ジメトキシ−５−ソジウムスルホキシベンゾフェノン、ビス（５−ベンゾイル−４−ヒドロキシ−２−メトキシフェニル）メタン、２−ヒドロキシ−４−ｎ−ドデシルオキシベンソフェノン、および２−ヒドロキシ−４−メトキシ−２’−カルボキシベンゾフェノンなどが例示される。
【００３４】
ベンゾトリアゾール系化合物としては、具体的には、２−（２−ヒドロキシ−５−メチルフェニル）ベンゾトリアゾ−ル、２−（２−ヒドロキシ−５−ｔｅｒｔ−オクチルフェニル）ベンゾトリアゾ−ル、２−（２−ヒドロキシ−３，５−ジクミルフェニル）フェニルベンゾトリアゾール、２−（２−ヒドロキシ−３−ｔｅｒｔ−ブチル−５−メチルフェニル）−５−クロロベンゾトリアゾール、２，２’−メチレンビス［４−（１，１，３，３−テトラメチルブチル）−６−（２Ｈ−ベンゾトリアゾール−２−イル）フェノール］、２−（２−ヒドロキシ−３，５−ジ−ｔｅｒｔ−ブチルフェニル）ベンゾトリアゾ−ル、２−（２−ヒドロキシ−３，５−ジ−ｔｅｒｔ−ブチルフェニル）−５−クロロベンゾトリアゾール、２−（２−ヒドロキシ−３，５−ジ−ｔｅｒｔ−アミルフェニル）ベンゾトリアゾ−ル、２−（２−ヒドロキシ−５−ｔｅｒｔ−オクチルフェニル）ベンゾトリアゾ−ル、２−（２−ヒドロキシ−５−ｔｅｒｔ−ブチルフェニル）ベンゾトリアゾ−ル、２−（２−ヒドロキシ−４−オクトキシフェニル）ベンゾトリアゾ−ル、２，２’−メチレンビス（４−クミル−６−ベンゾトリアゾールフェニル）、２，２’−ｐ−フェニレンビス（１，３−ベンゾオキサジン−４−オン）、および２−［２−ヒドロキシ−３−（３，４，５，６−テトラヒドロフタルイミドメチル）−５−メチルフェニル］ベンゾトリアゾ−ル、並びに２−（２’−ヒドロキシ−５−メタクリロキシエチルフェニル）−２Ｈ−ベンゾトリアゾールと該モノマーと共重合可能なビニル系モノマーとの共重合体や２−（２’−ヒドロキシ−５−アクリロキシエチルフェニル）−２Ｈ−ベンゾトリアゾールと該モノマーと共重合可能なビニル系モノマーとの共重合体などの２−ヒドロキシフェニル−２Ｈ−ベンゾトリアゾール骨格を有する重合体などが例示される。
【００３５】
なかでも２−（２−ヒドロキシ−５−メチルフェニル）ベンゾトリアゾ−ル、２−（２−ヒドロキシ−５−ｔｅｒｔ−オクチルフェニル）ベンゾトリアゾ−ル、２−（２−ヒドロキシ−３，５−ジクミルフェニル）フェニルベンゾトリアゾール、２−（２−ヒドロキシ−３−ｔｅｒｔ−ブチル−５−メチルフェニル）−５−クロロベンゾトリアゾール、２，２’−メチレンビス［４−（１，１，３，３−テトラメチルブチル）−６−（２Ｈ−ベンゾトリアゾール−２−イル）フェノール］が好ましく用いられ、特に２−（２−ヒドロキシ−５−ｔｅｒｔ−オクチルフェニル）ベンゾトリアゾ−ルが好ましく用いられる。
ヒドロキシフェニルトリアジン系化合物として、具体的には、２−（４，６−ジフェニル−１，３，５−トリアジン−２−イル）−５−ヘキシルオキシフェノール、２−（４，６−ジフェニル−１，３，５−トリアジン−２−イル）−５−メチルオキシフェノール、２−（４，６−ジフェニル−１，３，５−トリアジン−２−イル）−５−エチルオキシフェノール、２−（４，６−ジフェニル−１，３，５−トリアジン−２−イル）−５−プロピルオキシフェノール、および２−（４，６−ジフェニル−１，３，５−トリアジン−２−イル）−５−ブチルオキシフェノールなどが例示される。さらに２−（４，６−ビス（２，４−ジメチルフェニル）−１，３，５−トリアジン−２−イル）−５−ヘキシルオキシフェノールなど、上記例示化合物のフェニル基が２，４−ジメチルフェニル基となった化合物が例示される。なかでも２−（４，６−ジフェニル−１，３，５−トリアジン−２−イル）−５−ヘキシルオキシフェノールが好ましく用いられる。
環状イミノエステル系化合物としては、具体的には、下記式（４）で示される環状イミノエステル系化合物を挙げることができる。
【００３６】
【化６】
0004639187.tif 000007
【００３７】
式中、Ａｒは炭素数６〜１２の芳香族炭化水素の芳香環上の水素基を２つ引き抜いた残基であり、ヘテロ原子を含有してもよい。ｎは０または１を示す。
上記式（４）の化合物としては、例えば２，２’−ｐ−フェニレンビス（３，１−ベンゾオキサジン−４−オン）、２，２’−ｍ−フェニレンビス（３，１−ベンゾオキサジン−４−オン）、および２，２’−ｐ，ｐ’−ジフェニレンビス（３，１−ベンゾオキサジン−４−オン）などが例示される。
【００３８】
さらに上記紫外線吸収剤は、ラジカル重合が可能な単量体化合物の構造をとることにより、かかる紫外線吸収性単量体および／または光安定性単量体と、アルキル（メタ）アクリレートなどの単量体とを共重合したポリマー型の紫外線吸収剤であってもよい。前記紫外線吸収性単量体としては、（メタ）アクリル酸エステルのエステル置換基中にベンゾトリアゾール骨格、ベンゾフェノン骨格、トリアジン骨格、および環状イミノエステル骨格を含有する化合物が好適に例示される。
上記紫外線吸収剤の中でもベンゾトリアゾール系化合物およびヒドロキシフェニルトリアジン系化合物が好ましく、特にメーターカバー用途においてはベンゾトリアゾール系化合物が好ましい。上記紫外線吸収剤は単独であるいは２種以上の混合物で用いてもよい。
Ｇ成分の含有量は、Ａ成分１００重量部に対して０．０００５〜３重量部が好ましく、０．０１〜２重量部がより好ましく、０．０２〜１重量部がさらに好ましく、０．０５〜０．５重量部が特に好ましい。
【００３９】
（添加剤）
また、本発明の樹脂組成物には必要に応じて任意の添加剤、例えば他の離型剤、帯電防止剤、酸化防止剤、補強剤、発泡剤、染顔料、無機充填剤等を添加することができる。
本発明の樹脂組成物は、他の離型剤として、脂肪族アルコールと脂肪族カルボン酸とのモノエステルをＡ成分１００重量部に対し、好ましくは０．００２〜０．９重量部、より好ましくは０．００２〜０．５重量部含むことができる。
脂肪族アルコールの炭素原子数は、好ましくは３〜３０、より好ましくは３〜２２、さらに好ましくは３〜２０である。
脂肪族カルボン酸の炭素原子数は、好ましくは５〜３０、より好ましくは１０〜２２、さらに好ましくは１４〜２０である。
脂肪族アルコールと脂肪族カルボン酸とのモノエステルの具体例としては、ステアリルステアレート、パルミチルパルミテート、ブチルステアレート、メチルラウレート、イソプロピルパルミテート、ステアリン酸モノグリセリド、ステアリン酸モノソルビテート、ベヘニン酸モノグリセリド、ペンタエリスリトールモノステアレート、プロピレングリコールモノステアレート、ソルビタンモノステアレート等が挙げられる。
【００４０】
また、本発明の樹脂組成物は、他の離型剤としてフェニル基含有ポリシロキサンをＡ成分１００重量部に対し、好ましくは０．０１〜３重量部、より好ましくは０．０５〜２重量部含むことができる。
該フェニル基含有ポリシロキサンは、フェニルシロキサン単位及びトリアルキルシロキサン単位を含有し、かつ芳香族水素に対する脂肪族水素の割合が２．４〜５．０の範囲が好ましく、２５℃における粘度が１〜２，０００ｃＳｔであるものが好ましい。
かかる「芳香族水素に対する脂肪族水素の割合」は、1Ｈ核磁気共鳴測定装置によって容易に測定することができる。「芳香族水素に対する脂肪族水素の割合」とは、「芳香族炭化水素基における水素原子の数」に対する「脂肪族炭化水素基における水素原子の数」の比率であり、例えば、メチル基一つとフェニル基一つを持つ単位、すなわちメチルフェニルシロキサン単位であれば３／５、すなわち０．６ということになる。
また、フェニル基含有ポリシロキサンの２５℃における粘度は、好ましくは５〜５００ｃＳｔであり、特に好ましくは１０〜１００ｃＳｔである。
さらに、フェニル基含有ポリシロキサンは、２５℃における屈折率が、１．４４〜１．４８であるものが好ましい。
【００４１】
該フェニル基含有ポリシロキサンとしては、東レ・ダウコーニング・シリコーン（株）製 ＳＨ−５５６（芳香族水素に対する脂肪族水素の割合が２．８、２５℃における粘度が２２．５ｃＳｔ、屈折率１．４６０、ジメチルシロキサン単位を含有せず）が市販されている。
帯電防止剤としては、例えばドデシルベンゼンスルホン酸アンモニウム塩、ドデシルベンゼンスルホン酸ホスホニウム塩、ハイボロン  ＬＢ−１２０（ボロンインタナショナル製）、無水マレイン酸モノまたはジグリセライド、グラファイト、金属粉末等があげられ、Ａ成分１００重量部に対し好ましくは０．１〜１０重量部、より好ましくは０．３〜８重量部含むことが出来る。
酸化防止剤としては、ペンタエリスリトールテトラキス［３−（３，５−ジ−ｔｅｒｔ−ブチル−４−ヒドロキシフェニル）プロピオネート］、チオジエチレンビス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、ベンゼンプロパン酸３，５−ビス（１，１−ジメチルエチル）−４−ヒドロキシアルキルエステル（アルキルは炭素数７〜９で側鎖を有する）、２，４−ジメチル−６−（１−メチルペンタデシル）フェノール、３，３’，３”，５，５’，５”−ヘキサ−ｔｅｒｔ−ブチル−ａ，ａ’，ａ”−（メシチレン−２，４，６−トリイル）トリ−ｐ−クレゾール、エチレンビス（オキシエチレン）ビス［３−（５−ｔｅｒｔ−ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン等があげられ、Ａ成分１００重量部に対し好ましくは０．００１〜１０重量部、より好ましくは０．０１〜５重量部含むことが出来る。
【００４２】
補強剤としては例えば金属繊維、ガラス繊維、カーボン繊維、グラファイト繊維、アルミナ繊維、窒化珪素繊維、チタン酸カリウムホイスカー、ボロン繊維、全芳香族ポリアミド繊維、全芳香族ポリエステル繊維等があげられ、Ａ成分１００重量部に対し好ましくは１〜６０重量部、より好ましくは５〜５０重量部含むことが出来る。
本発明の樹脂組成物を製造するには、任意の方法が採用される。例えば上記Ｂ成分〜Ｅ成分および所望の添加剤を予め混合してから、または任意の順序でＡ成分に添加して例えばスーパーミキサー、タンブラー等により混合すればよい。
得られた樹脂組成物は、そのまままたは押出機で一旦ペレット状にしてから、通常の射出成形、押出成形、圧縮成形等の方法で成形品にすることができ、かくして得られる成形品は優れた難燃性を有すると同時に芳香族ポリカ−ボネ−ト樹脂本来の優れた物性を保持している。
本発明の樹脂組成物は、難燃性が要求される弱電機器部品（電話機やＦＡＸ等通信機器のモジュラージャック）や電気機器外装部品（電気メーターカバー）等に好適に使用される。モジュラージャックはその形状から成形時に割れ易く、本発明の樹脂組成物を使用することにより離型性が向上し成形時の割れが減少し、それに伴い製品収率が向上することから、かかる樹脂組成物が好適に使用される。また、電気メーターカバーは、透明性、衝撃性を有し、且つ屋外での使用上耐候性の付与が要求されるが、本発明の芳香族ポリカーボネート樹脂組成物を使用することにより、成形時の熱安定性が良好であり得られる成形品の難燃性、耐候性に優れ、且つ離型性の向上により成形時の割れが減少し、それに伴い製品収率が向上することから、かかる樹脂組成物が好適に使用される。
【実施例】
【００４３】
以下に実施例をあげて本発明をさらに説明する。なお特に説明が無い限り実施例中の部は重量部である。なお、評価は下記の方法によった。
【００４４】
（１）難燃性：射出成形機を用いて２９０℃で試験片（長さ１２５ｍｍ×幅１３ｍｍ×厚み３ｍｍ）を２０本作成し、アンダーライターズ・ラボラトリーズのサブジェクト９４（ＵＬ−９４）に従って評価した。
（２）熱安定性：射出成形機を用いてペレットを成形温度３４０℃、１分サイクルで「滞留前の色相測定用平板」（長さ７０ｍｍ×幅５０ｍｍ×厚み２ｍｍ）に成形した。さらに、シリンダー中に樹脂を１０分間滞留させた後、「滞留後の色相測定用平板」を得た。滞留前後の平板の色相を色差計により測定し、次式により色差ΔＥを求めた。表に示した値（ΔＥ）が小さいほど熱安定性が優れることを示す。
ΔＥ＝｛（Ｌ−Ｌ’）２＋（ａ−ａ’）２＋（ｂ−ｂ’）２｝１／２
滞留前の色相：Ｌ、ａ、ｂ
滞留後の色相：Ｌ’、ａ’、ｂ’
（３）離型性：射出成形機を用いて、コップ型の成形片を成形し、離型時の突出し荷重をメモライザーにより測定した。この値が小さいほど離型性に優れていることを示す。
（４）耐候性（△ＹＩ）：射出成形機を用いてペレットを成形温度３４０℃、１分サイクルで「滞留前の色相測定用平板」（長さ７０ｍｍ×幅５０ｍｍ×厚み２ｍｍ）に成形した成形板を作成し、ＪＩＳ  Ａ１４１５に従って（オープンフレームカーボンアークランプを使用）サンシャイン  ウェザーメーター  テストを実施した。処理前および１，０００時間処理後の色相を日本電色製のＳＥ−２０００にて測定し、黄変度ＹＩを求めた。△ＹＩ（処理後のＹＩと処理前のＹＩとの差）が小さいほど耐候性が優れることを示す。
【００４５】
実施例１〜１１、比較例１〜１３
ビスフェノールＡ、分子量調節剤としてｐ−ｔｅｒｔ−ブチルフェノールおよびホスゲンから界面重合法により得た粘度平均分子量２２，０００の粉粒状の芳香族ポリカーボネート樹脂（Ａ成分）１００部に、パーフルオロアルカンスルホン酸アルカリ金属塩（Ｂ成分）、ハロゲン化トリアリールホスフェート（Ｃ成分）、芳香族スルホン酸金属塩（Ｄ成分）、脂肪族多価アルコールと脂肪族カルボン酸とのフルエステル（Ｅ成分）、リン系安定剤（Ｆ成分）を表１記載の添加量で添加し、さらに下記式（５）で示されるブルーイング剤０．６ｐｐｍを添加し、タンブラーで１０分間混合した後、３０φ押出機によりシリンダー温度２８０℃でペレット化し、得られたペレットを１２０℃で４時間乾燥した後、難燃性、熱安定性および離型性について評価した。その評価結果を表１に示した。
【００４６】
実施例１２〜２２、比較例１４〜２６
ビスフェノールＡ、分子量調節剤としてｐ−ｔｅｒｔ−ブチルフェノールおよびホスゲンから界面重合法により得た粘度平均分子量２２，０００の粉粒状の芳香族ポリカーボネート樹脂（Ａ成分）１００部に、パーフルオロアルカンスルホン酸アルカリ金属塩（Ｂ成分）、ハロゲン化トリアリールホスフェート（Ｃ成分）、芳香族スルホン酸金属塩（Ｄ成分）、脂肪族多価アルコールと脂肪族カルボン酸とのフルエステル（Ｅ成分）、リン系安定剤（Ｆ成分）、紫外線吸収剤（Ｇ成分）を表２記載の添加量で添加し、さらに下記式（５）で示されるブルーイング剤０．６ｐｐｍを添加し、タンブラーで１０分間混合した後、３０φ押出機によりシリンダー温度２８０℃でペレット化し、得られたペレットを１２０℃で４時間乾燥した後、難燃性、熱安定性、離型性および耐候性について評価した。その評価結果を表２に示した。
【００４７】
なお、各実施例で使用される表１および表２における記号は下記の化合物を示す。
Ａ成分
芳香族ポリカーボネート樹脂；粘度平均分子量２２，０００の粉粒状芳香族ポリカーボネート樹脂（帝人化成（株）製）
Ｂ成分
難燃剤ｂ：パーフルオロブタンスルホン酸カリウム（大日本インキ化学（株）製）
Ｃ成分
難燃剤ｃ：トリス（２，４，６−トリブロモフェニル）ホスフェート（帝人化成（株）製）
Ｄ成分
難燃剤ｄ−１：カリウムジフェニルスルホン−３−スルフォネートとカリウムジフェニルスルホン−３，３’−ジスルフォネートとの割合が８０：２０（重量比）の混合物（ＳＥＡＬＳＡＮＤＳ社製）
難燃剤ｄ−２：カリウムジフェニルスルホン−３−スルフォネートとカリウムジフェニルスルホン−３，３’−ジスルフォネートとの割合が７０：３０（重量比）の混合物（ＭＥＴＲＯＰＯＬＩＴＡＮ社製）
【００４８】
Ｅ成分
ｅ−１成分
離型剤ｅ−１：酸価９、ＴＧＡ５％重量減少温度３２２℃、並びにＧＣ／ＭＳ法におけるステアリン酸成分の面積（Ｓｓ）とパルミチン酸成分の面積（Ｓｐ）との合計が全脂肪族カルボン酸成分中９４％であり、それらの面積比（Ｓｓ／Ｓｐ）が１．４４である、ペンタエリスリトールと脂肪族カルボン酸（ステアリン酸およびパルミチン酸を主成分とする）とのフルエステル（理研ビタミン（株）製：リケスターＥＷ−４００、水酸基価６、ヨウ素価０．４、該脂肪族カルボン酸は動物性油脂を原料とする。）
ｅ−２成分
離型剤ｅ−２：酸価１、ＴＧＡ５％重量減少温度３９０℃、並びにＳｓとＳｐとの合計が全脂肪族カルボン酸成分中９１％であり、それらの面積比（Ｓｓ／Ｓｐ）が１．１１である、ペンタエリスリトールと脂肪族カルボン酸（ステアリン酸およびパルミチン酸を主成分とする）とのフルエステル（コグニスジャパン（株）製：ロキシオールＶＰＧ−８６１、水酸基価７、ヨウ素価０、該脂肪族カルボン酸は植物性油脂を原料とする。）
ｅ−３成分
離型剤ｅ−３：高級アルコール脂肪酸エステル（炭素数１０〜２０のモノアルコールと炭素数１０〜２０の脂肪酸とのエステル）とトリグリセライド（グリセリンと炭素数１０〜２０の脂肪酸とのフルエステル）との割合が３０：７０（重量比）の混合物（理研ビタミン（株）製：リケマールＳＬ−９００）
ｅ−４成分
離型剤ｅ−４（比較用）：グリセリンモノ脂肪酸エステル（理研ビタミン（株）製：リケマールＳ−１００Ａ、酸価０．８、水酸基価３２７、ヨウ素価１．８およびＴＧＡ５％重量減少温度２０５℃）
【００４９】
Ｆ成分
ｆ−１成分
熱安定剤ｆ−１：以下のｆ−１−ａ成分、ｆ−１−ｂ成分およびｆ−１−ｃ成分の７１：１５：１４（重量比）の混合物（サンド社製  サンドスタブＰ−ＥＰＱ）
ｆ−１−ａ成分：テトラキス（２，４−ジ−ｔｅｒｔ−ブチルフェニル）−４，４’−ビフェニレンジホスホナイト、テトラキス（２，４−ジ−ｔｅｒｔ−ブチルフェニル）−４，３’−ビフェニレンジホスホナイト、およびテトラキス（２，４−ジ−ｔｅｒｔ−ブチルフェニル）−３，３’−ビフェニレンジホスホナイトの１００：５０：１０（重量比）混合物
ｆ−１−ｂ成分：ビス（２，４−ジ−ｔｅｒｔ−ブチルフェニル）−４−フェニル−フェニルホスホナイトおよびビス（２，４−ジ−ｔｅｒｔ−ブチルフェニル）−３−フェニル−フェニルホスホナイトの５：３（重量比）混合物
ｆ−１−ｃ成分：トリス（２，４−ジ−ｔｅｒｔ−ブチルフェニル）ホスファイト
ｆ−２成分
熱安定剤ｆ−２：トリス（２，４−ジ−ｔｅｒｔ−ブチルフェニル）ホスファイト（チバガイギー社製イルガフォス１６８）
【００５０】
Ｇ成分
紫外線吸収剤ｇ：２−（２’−ヒドロキシ−５’−ｔｅｒｔ−オクチルフェニル）ベンゾトリアゾール（ケミプロ化成（株）製  ケミソーブ７９）
その他の成分
ブルーイング剤；下記式（５）で示される化合物（バイエル社製「マクロレックスバイオレットＢ」）
【００５１】
【化７】
0004639187.tif 000008
【００５２】
【表１】
0004639187.tif 000009
【００５３】
【表２】
0004639187.tif 000010
【００５４】
【表３】
0004639187.tif 000011
【００５５】
【表４】
0004639187.tif 000012
【産業上の利用可能性】
【００５６】
本発明の樹脂組成物は、難燃性が要求される弱電機器部品（電話機やＦＡＸ等通信機器のモジュラージャック）や電気機器外装部品（電気メーターカバー）等に好適に使用される。